(57)【要約】【課題】ハイレートサイクルに伴う抵抗増加が抑制されたリチウムイオン二次電池を提供する。【解決手段】リチウムイオン二次電池は、黒鉛粒子およびソフトカーボン粒子を含有する負極合材層を備える。ソフトカーボン粒子の平均粒径Ｄ50に対する、黒鉛粒子の平均粒径Ｄ50の比は、５．５以上１１以下である。ソフトカーボン粒子の平均粒径Ｄ50は、１μｍ以上２μｍ以下である。黒鉛粒子とソフトカーボン粒子との合計に対する、該ソフトカーボン粒子の質量比率は、５質量％以上１５質量％以下である。【選択図】図５
2017107808.tif 000002
【特許請求の範囲】
【請求項１】
黒鉛粒子およびソフトカーボン粒子を含有する負極合材層を備え、
前記ソフトカーボン粒子の平均粒径Ｄ50に対する、前記黒鉛粒子の平均粒径Ｄ50の比は、５．５以上１１以下であり、
前記ソフトカーボン粒子の平均粒径Ｄ50は、１μｍ以上２μｍ以下であり、
前記黒鉛粒子と前記ソフトカーボン粒子との合計に対する、前記ソフトカーボン粒子の質量比率は、５質量％以上１５質量％以下である、リチウムイオン二次電池。
【発明の詳細な説明】
【技術分野】
【０００１】
本発明は、リチウムイオン二次電池に関する。
【背景技術】
【０００２】
特開２０００−４０５１０号公報（特許文献１）には、平均粒径が１０μｍ以上である黒鉛化カーボンと、平均粒径が２０μｍ以上である低結晶性カーボンとを含む、リチウムイオン二次電池用の負極活物質が開示されている。
【先行技術文献】
【特許文献】
【０００３】
【特許文献１】特開２０００−４０５１０号公報
【発明の概要】
【発明が解決しようとする課題】
【０００４】
リチウムイオン二次電池（以下、単に「電池」と記す場合がある）は、その発電要素として、セパレータを挟んで負極合材層と正極合材層とが積層されて構成される電極群を備えている。負極合材層、正極合材層およびセパレータは、いずれも多孔質であり、内部の空隙には電解液が含浸されている。
【０００５】
一般に、負極合材層は黒鉛粒子から構成され、正極合材層はリチウム（Ｌｉ）含有金属酸化物粒子から構成される。またセパレータは、樹脂多孔質層と、充放電に関与しない金属酸化物粒子を含有する耐熱層とから構成される。負極合材層、セパレータおよび正極合材層は、構成材料の違いから、それぞれ硬さが異なっている。負極合材層、セパレータおよび正極合材層のうち、通常、負極合材層が最も柔らかい。
【０００６】
電池の充放電に伴って、負極合材層および正極合材層は膨張する。充電時は、負極合材層が膨張する。Ｌｉイオンの吸蔵に伴って黒鉛粒子（負極活物質）が膨張するためである。このとき負極合材層の内部では、膨張する黒鉛粒子により、空隙が減少し、当該空隙に存在していた電解液が、負極合材層から押し出されることになる。
【０００７】
また放電時は、正極合材層が膨張する。Ｌｉイオンの吸蔵に伴ってＬｉ含有金属酸化物粒子（正極活物質）が膨張するためである。前述のように、負極合材層は、セパレータおよび正極合材層に比して柔らかい。そのため、膨張する正極合材層により、負極合材層が押し潰され、負極合材層から電解液が流出することになる。
【０００８】
電流の担い手である電解液が負極合材層から流出すると、電池の内部抵抗が増加する。充放電の電流レートが高くなると、負極合材層および正極合材層の膨張も激しくなる。したがって、ハイレートの充放電が繰り返されると、電池の内部抵抗が加速的に増加する可能性がある。
【０００９】
本発明は上記の課題に鑑みてなされたものである。すなわち本発明の目的は、ハイレート充放電に伴う抵抗増加が抑制された、リチウムイオン二次電池を提供することである。
【課題を解決するための手段】
【００１０】
本発明のリチウムイオン二次電池は、黒鉛粒子およびソフトカーボン粒子を含有する負極合材層を備える。ソフトカーボン粒子の平均粒径Ｄ50に対する、黒鉛粒子の平均粒径Ｄ50の比は、５．５以上１１以下である。ソフトカーボン粒子の平均粒径Ｄ50は、１μｍ以上２μｍ以下である。黒鉛粒子とソフトカーボン粒子との合計に対する、該ソフトカーボン粒子の質量比率は、５質量％以上１５質量％以下である。
【００１１】
黒鉛は、グラフェンシートが積層された規則的な結晶構造を有する。グラフェンシートとは、炭素原子がｓｐ2結合によりハニカム状に結合して広がった平面シートである。黒鉛粒子が柔らかい理由は、グラフェンシート間の結合が弱く、層状にへき開しやすいためである。
【００１２】
ソフトカーボンは、黒鉛に比して結晶性が低い炭素材料である。ソフトカーボンは、不活性雰囲気中２５００℃以上の加熱によって、黒鉛類似の規則的な結晶構造を生成しやすいため、易黒鉛化性炭素とも称されている。同条件での加熱によっても黒鉛類似の規則的な結晶構造を生成し難い炭素材料は、ハードカーボンあるいは難黒鉛化性炭素と称されている。
【００１３】
ソフトカーボンは黒鉛に比して結晶性が低い、還元すれば、へき開しやすい結晶構造の存在比率が低い。そのためソフトカーボン粒子は、黒鉛粒子に比して硬い粒子となる。またソフトカーボンは、内部空隙が大きいため、黒鉛に比してＬｉイオンの吸蔵に伴う膨張が小さい傾向にある。
【００１４】
本発明のリチウムイオン二次電池では、黒鉛粒子間の隙間に、硬い微粒子であるソフトカーボン粒子を配置できるように、各粒子の平均粒径Ｄ50の比、および混合比率を規定している。黒鉛粒子間の隙間に、硬くかつ膨張し難い微粒子（ソフトカーボン粒子）を配置することにより、充電時に黒鉛粒子の膨張によって空隙が減少すること抑制することができる。さらに負極合材層全体の硬さも向上し、放電時に膨張する正極合材層により、負極合材層が潰され難くなる。その結果、電池の充放電に伴う、負極合材層からの電解液の流出を抑制することができる。すなわち、ハイレートサイクルに伴う抵抗増加を抑制することができる。
【００１５】
ここで「平均粒径Ｄ50」は、レーザ回折散乱法によって測定される体積基準の粒度分布において、微粒側から累積５０％の粒径を示している。以下、平均粒径Ｄ50は「Ｄ50」と略記することがある。
【００１６】
本発明のリチウムイオン二次電池では、ソフトカーボン粒子のＤ50に対する黒鉛粒子のＤ50の比が５．５以上１１以下であり、かつソフトカーボン粒子のＤ50が１μｍ以上２μｍ以下である。かかる条件を満たすことにより、ソフトカーボン粒子が黒鉛粒子間の隙間に入り込むことができる。ソフトカーボン粒子のＤ50が１μｍ未満になると、ソフトカーボン粒子と電解液との副反応が起こり易くなり、保存特性が低下する可能性がある。またソフトカーボン粒子のＤ50が２μｍを超えると、ソフトカーボン粒子が黒鉛粒子間の隙間に配置され難く、電解液の流出抑制効果が十分でない。
【００１７】
ここで「ソフトカーボン粒子のＤ50に対する黒鉛粒子のＤ50の比」は、黒鉛粒子のＤ50をソフトカーボン粒子のＤ50で除することにより求めるものとする。
【００１８】
また黒鉛粒子とソフトカーボン粒子との合計に対する、ソフトカーボン粒子の質量比率は、５質量％以上１５質量％以下とする。同質量比率が５質量％未満であると、電解液の流出抑制効果が十分でない。他方、同質量比率が１５質量％を超えると、微粒の活物質粒子が多いために、保存特性が低下する可能性がある。
【発明の効果】
【００１９】
上記によれば、ハイレートサイクルに伴う抵抗増加が抑制されたリチウムイオン二次電池が提供される。
【図面の簡単な説明】
【００２０】
【図１】本発明の実施形態に係るリチウムイオン二次電池の構成の一例を示す概略断面図である。
【図２】電極群の構成の一例を示す概略図である。
【図３】電極群における負極合材層、セパレータおよび正極合材層の積層構成を説明するための図である。
【図４】負極合材層の構成を説明するための概念図である。
【図５】ソフトカーボン粒子のＤ50に対する黒鉛粒子のＤ50の比およびソフトカーボン粒子の質量比率と、ハイレートサイクル後の抵抗増加率との関係を示す図である。
【図６】ソフトカーボン粒子のＤ50に対する黒鉛粒子のＤ50の比、およびソフトカーボン粒子の質量比率と、保存後の容量維持率との関係を示す図である。
【発明を実施するための形態】
【００２１】
以下、本発明の実施形態（以下「本実施形態」と記す）について説明する。ただし、本実施形態は、以下の説明に限定されるものではない。
【００２２】
＜リチウムイオン二次電池＞
図１は、本実施形態のリチウムイオン二次電池の構成の一例を示す概略断面図である。電池１０００は、たとえばハイブリッド自動車（ＨＥＶ）等の駆動電源として使用できる角形電池である。電池１０００の定格容量は、たとえば１〜３０Ａｈ程度（典型的には４〜２５Ａｈ程度）である。
【００２３】
電池１０００は、電池ケース５００を備える。電池ケース５００は、典型的には有底角形のケース本体と、蓋とから構成される。電池ケース５００は、たとえばアルミニウム（Ａｌ）合金製であってもよい。電池ケース５００には、外部端子である負極端子５０１および正極端子５０２が設けられている。電池ケース５００には、注液口、安全弁、電流遮断機構等が設けられていてもよい。
【００２４】
電池ケース５００には、電極群８００および電解液６００が収容されている。電極群８００の幅方向の一方端に露出した負極集電体１０１は、負極端子５０１と接続されている。また電極群８００の幅方向の他方端に露出した正極集電体２０１は、正極端子５０２と接続されている。
【００２５】
《電解液》
電解液６００は、電池ケース５００の底部に貯留されている。電解液６００は、電極群８００の内部にも浸透し、セパレータ３００内、負極１００内および正極２００内の空隙に保持されている。電解液は、非プロトン性溶媒に、Ｌｉ塩を溶解させた液体電解質である。非プロトン性溶媒は、たとえばエチレンカーボネート（ＥＣ）、ジメチルカーボネート（ＤＭＣ）およびエチルメチルカーボネート（ＥＭＣ）等からなる混合溶媒であってもよい。Ｌｉ塩は、たとえばＬｉＰＦ6等であってもよい。
【００２６】
《電極群》
図２は、電極群の構成の一例を示す概略図である。電極群８００は、巻回型の電極群である。電極群８００を構成する負極１００、正極２００およびセパレータ３００は、いずれも帯状のシート部材である。電極群８００は、負極１００と正極２００との間にセパレータが介在するように、これらが積層され、さらに巻回されて構成されている。電極群８００は、巻回後に、その外形が扁平状になるように成形されている。
【００２７】
図３は、電極群における負極合材層、セパレータおよび正極合材層の積層構成を説明するための図である。セパレータ３００は、負極合材層１０２と正極合材層２０２との間に介在している。セパレータ３００は、樹脂多孔質層である基材層３０１と、基材層３０１の表面に形成されている耐熱層３０２とを含む。基材層３０１は、たとえばポリエチレン（ＰＥ）、ポリプロピレン（ＰＰ）等により構成される多孔質層である。耐熱層３０２は、金属酸化物粒子およびバインダ等を含有する。金属酸化物粒子は、たとえばアルミナ、チタニア等である。
【００２８】
正極合材層２０２は、正極集電体２０１の表面に形成されている。正極集電体２０１は、たとえばアルミニウム（Ａｌ）箔等である。正極合材層２０２は、正極活物質粒子、導電材およびバインダ等を含有する。正極活物質粒子は、たとえば層状岩塩型のＬｉ含有ニッケルコバルトマンガン複合酸化物等である。
【００２９】
《負極》
負極１００は、負極集電体１０１と、負極集電体１０１の表面に形成されている負極合材層１０２とを含む。負極集電体１０１は、たとえば銅（Ｃｕ）箔等である。通常、負極合材層１０２は、正極合材層２０２および耐熱層３０２（セパレータ３００）によりも柔らかい。そのため、放電時に正極合材層２０２が膨張すると、負極合材層１０２が押し潰されて、負極合材層１０２から電解液が幅方向に押し出されることになる。また充電時は、負極合材層１０２に含有される黒鉛粒子の膨張によって、負極合材層１０２から電解液が押し出されることになる。
【００３０】
本実施形態では、以下のように負極合材層１０２が、特定の黒鉛粒子およびソフトカーボン粒子を含有することにより、このような電解液の流出を抑制できる。
【００３１】
図４は、負極合材層の構成を説明するための概念図である。負極合材層１０２は、黒鉛粒子１０およびソフトカーボン粒子２０を含有する。ソフトカーボン粒子２０は、微粒であり、黒鉛粒子１０間の隙間に配置されている。ソフトカーボン粒子２０は硬く、かつ膨張し難いため、膨張する黒鉛粒子１０によって隙間が押し潰されることを抑制する。また負極合材層１０２が硬いソフトカーボン粒子２０を含有することにより、負極合材層１０２全体の硬さも向上する。これにより、負極合材層１０２が正極合材層２０２に押し潰されることが抑制される。
【００３２】
負極合材層１０２は、黒鉛粒子１０およびソフトカーボン粒子２０を含有する限り、その他の成分を含有していてもよい。その他の成分としては、たとえばカルボキシメチルセルロース（ＣＭＣ）およびスチレンブタジエンゴム（ＳＢＲ）等のバインダ成分が挙げられる。たとえば負極合材層１０２は、黒鉛粒子１０およびソフトカーボン粒子２０を合計で９０〜９９質量％程度含有し、バインダ成分を１〜１０質量％程度含有する。
【００３３】
（黒鉛粒子）
黒鉛粒子は、黒鉛により構成される粒子である。黒鉛は、天然黒鉛であってもよいし、人造黒鉛であってもよい。黒鉛は、好ましくは天然黒鉛（たとえば鱗片状黒鉛等）である。黒鉛粒子の形状は特に限定されない。黒鉛粒子は、たとえば球状粒子、塊状粒子、鱗片状粒子等であり得る。黒鉛粒子は、好ましくは、球形化処理が施された鱗片状黒鉛である。
【００３４】
黒鉛粒子は、その表面に、アモルファスカーボン被膜を有することが好ましい。アモルファスカーボン被膜は、たとえばＣＶＤ（Ｃｈｅｍｉｃａｌ  Ｖａｐｏｒ  Ｄｅｐｏｓｉｔｉｏｎ）法等により、黒鉛粒子の表面に形成することができる。黒鉛粒子が、その表面にアモルファスカーボン被膜を含むことにより、たとえばサイクル特性、保存特性の向上が期待できる。
【００３５】
黒鉛粒子のＤ50は、好ましくは１０μｍ以上１２μｍ以下である。かかる範囲で出力特性と保存特性とのバランスがよい。
【００３６】
（ソフトカーボン粒子）
ソフトカーボン粒子は、低結晶性のソフトカーボンにより構成される粒子である。ソフトカーボン粒子は、たとえば石炭、石油から得られるタールピッチ原料、コークス原料を３００〜１０００℃程度で加熱することにより生成される。ソフトカーボン粒子は、黒鉛よりも結晶性（黒鉛化度）が低い。そのため可逆的な充放電容量は小さい。しかし結晶方向が乱雑であるため、Ｌｉイオンの吸蔵に伴う膨張が小さい。また結晶性が低いため、黒鉛よりも硬い。ソフトカーボン粒子の形状は特に限定されない。ソフトカーボン粒子は、たとえば塊状粒子、球状粒子、楕円球状粒子等であり得る。
【００３７】
黒鉛粒子とソフトカーボン粒子とは、黒鉛化度が異なる。黒鉛化度は、たとえばラマン分光法により求められる波数１３５０／ｃｍのピークスペクトル強度Ｉ1350と、波数１５８０／ｃｍのピークスペクトル強度Ｉ1580との強度比（Ｉ1350／Ｉ1580）を指標として、評価できる。黒鉛粒子の強度比（Ｉ1350／Ｉ1580）は、たとえば０．２未満である。ソフトカーボン粒子の強度比（Ｉ1350／Ｉ1580）は、たとえば０．２以上１．２以下である。
【００３８】
黒鉛粒子と同様に、ソフトカーボン粒子も、その表面にアモルファスカーボン被膜を有することが好ましい。ソフトカーボン粒子が、その表面にアモルファスカーボン被膜を有することにより、たとえばサイクル特性、保存特性の向上が期待できる。
【００３９】
ソフトカーボン粒子のＤ50に対する黒鉛粒子のＤ50の比は５．５以上１１以下であり、かつソフトカーボン粒子のＤ50は１μｍ以上２μｍ以下である。かかる範囲で、ソフトカーボン粒子が黒鉛粒子間の隙間に入り込むことができる。ソフトカーボン粒子のＤ50が１μｍ未満になると、ソフトカーボン粒子と電解液との副反応が起こり易くなり、保存特性が低下する可能性がある。またソフトカーボン粒子のＤ50が２μｍを超えると、ソフトカーボン粒子が黒鉛粒子間の隙間に配置され難く、電解液の流出抑制効果が十分でない。
【００４０】
黒鉛粒子とソフトカーボン粒子との合計に対する、ソフトカーボン粒子の質量比率は、５質量％以上１５質量％以下とする。同質量比率が５質量％未満であると、電解液の流出抑制効果が十分でない。また同質量比率が１５質量％を超えると、微粒の活物質粒子が多いために、保存特性が低下する可能性がある。
【実施例】
【００４１】
以下、実施例を挙げて本実施形態を説明する。ただし、本実施形態は以下の例に限定されるものではない。
【００４２】
＜リチウムイオン二次電池の製造＞
黒鉛粒子として、表面にアモルファスカーボン被膜を有する球形化黒鉛粒子（アモルファスコート球形化黒鉛粒子）を準備した。かかる球形化黒鉛粒子のＤ50は、１１μｍ以下であった。
【００４３】
ソフトカーボン粒子として、表面にアモルファスカーボン被膜を有するソフトカーボン粒子（アモルファスコートソフトカーボン粒子）を４種準備した。下記表１に示すように、この４種のソフトカーボン粒子は、Ｄ50がそれぞれ異なっている（Ｄ50＝０．５μｍ，１μｍ，２μｍ，３μｍ）。
【００４４】
表１に示す質量比率で、黒鉛粒子とソフトカーボン粒子とを混合し、さらにバインダを加えて負極合材とした。負極合材を溶媒に分散させてペーストとし、該ペーストを負極集電体の表面に塗着することにより、負極合材層を形成した。さらに所定の寸法に圧縮、裁断することにより、帯状のシート部材である負極を製造した。
【００４５】
上記のようにして製造した各種負極を用いて、各種リチウムイオン二次電池（実施例１〜４ならびに比較例１〜９）を製造した。以下、今回の評価に用いた評価用電池の仕様を列記する。
【００４６】
１．負極
負極活物質粒子：アモルファスコート球形化黒鉛粒子
およびアモルファスコートソフトカーボン粒子
バインダ：ＣＭＣおよびＳＢＲ
合材配合：［負極活物質粒子：ＣＭＣ：ＳＢＲ＝９８：１：１（質量比）］
負極集電体：Ｃｕ箔。
【００４７】
２．正極
正極活物質粒子：ＬｉＮｉ1/3Ｃｏ1/3Ｍｎ1/3Ｏ2
導電材  ：アセチレンブラック（ＡＢ）
バインダ：ポリフッ化ビニリデン（ＰＶｄＦ）
合材配合：［正極活物質粒子：ＡＢ：ＰＶｄＦ＝９０：８：２（質量比）］
正極集電体：Ａｌ箔。
【００４８】
３．セパレータ
基材層：ＰＰ／ＰＥ／ＰＰの３層構造を有する微多孔膜セパレータ
耐熱層：［アルミナ粒子：アクリル系バインダ＝９６：４（質量比）］。
【００４９】
４．電解液
［１ｍоｌ／ｌ  ＬｉＰＦ6  ＥＣ：ＤＭＣ：ＥＭＣ＝３：４：３（体積比）］。
【００５０】
＜評価＞
１．ハイレートサイクル後の抵抗増加率の測定
以下の「充電→休止→放電」を１サイクルとして、ハイレートサイクルを２０００サイクル実行した。ここで電流レートの単位「Ｃ」は、電池の定格容量を１時間で放電しきる電流レートを示している。
【００５１】
《ハイレートサイクル条件》
充電：電流レート＝２．５Ｃ、充電時間＝２４０秒
休止：３００秒
放電：電流レート＝３０Ｃ、放電時間＝２０秒。
【００５２】
２０００サイクル後の抵抗（サイクル後抵抗）を、サイクル前の抵抗（初期抵抗）で除することにより、抵抗増加率（百分率）を求めた。結果を表１に示す。ハイレートサイクル後の抵抗増加率が低いほど、ハイレートサイクルに伴う抵抗増加が抑制されていることを示している。
【００５３】
２．高温保存後の容量維持率の測定
電池のＳＯＣ（Ｓｔａｔｅ  Ｏｆ  Ｃｈａｒｇｅ）を９０％に調整した。６０℃に設定された恒温槽内に電池を配置し、同環境で６０日間保管した。６０日経過後、電池を取り出し、保存後の放電容量（復帰容量）を測定した。保存後の放電容量を保存前の放電容量で除することにより、容量維持率（百分率）を測定した。結果を表１に示す。保存後の容量維持率が高いほど、保存特性が良好である。
【００５４】
【表１】
2017107808.tif 000003
【００５５】
＜考察＞
図５は、ソフトカーボン粒子のＤ50に対する黒鉛粒子のＤ50の比およびソフトカーボン粒子の質量比率と、ハイレートサイクル後の抵抗増加率との関係を示す図である。図５および表１中、ソフトカーボン粒子のＤ50は「Ｄ50（ｓｃ）」と、黒鉛粒子のＤ50は「Ｄ50（ｇｒ）」と、ソフトカーボン粒子のＤ50に対する黒鉛粒子のＤ50の比は、「Ｄ50（ｇｒ）÷Ｄ50（ｓｃ）」と記している。
【００５６】
図５より、「Ｄ50（ｇｒ）÷Ｄ50（ｓｃ）」が５．５未満である場合には、抵抗増加の抑制効果が小さいことが分かる。その一方、ソフトカーボン粒子のＤ50が５．５以上である場合には、ソフトカーボンの質量比率が５質量％以上の領域で、抵抗増加率が大幅に低下している。硬いソフトカーボン粒子が黒鉛粒子間の隙間に入り込み、黒鉛粒子の膨張による電解液の流出を抑制するためと考えられる。また負極合材層全体が硬くなり、正極合材層に押し潰され難くなっているとも考えられる。
【００５７】
図６は、「Ｄ50（ｇｒ）÷Ｄ50（ｓｃ）」およびソフトカーボン粒子の質量比率と、保存後の容量維持率との関係を示す図である。図６より、ソフトカーボン粒子の質量比率が１５質量％を超えると、容量維持率が大幅に低下することが分かる。微粒子である負極活物質の比率が多くなり、負極活物質と電解液との副反応が起こり易くなっていると考えられる。
【００５８】
またソフトカーボン粒子のＤ50が１μｍ未満になり、「Ｄ50（ｇｒ）÷Ｄ50（ｓｃ）」が１１を超えると、ソフトカーボン粒子の質量比率が５質量％であっても、容量維持率が大幅に低下している。Ｄ50が１μｍ未満であるソフトカーボン粒子は、反応性が過度に高いと考えられる。
【００５９】
以上の結果より、ハイレートサイクルに伴う抵抗増加を抑制し、かつ保存特性の低下を抑制するためには、ソフトカーボン粒子のＤ50に対する黒鉛粒子のＤ50の比が５．５以上１１以下であり、かつソフトカーボン粒子のＤ50が１μｍ以上２μｍ以下であることを要する。
【００６０】
上記のように、本実施形態では、ハイレートサイクルに伴う抵抗増加を抑制することができる。したがって本実施形態は、ハイレートサイクルが求められる用途に特に好適である。そうした用途としては、たとえば、電気自動車（ＥＶ）、ハイブリッド自動車（ＨＥＶ）等の駆動電源等が挙げられる。
【００６１】
今回開示された実施形態および実施例はすべての点で例示であって、制限的なものではないと考えられるべきである。本発明の範囲は特許請求の範囲によって示され、特許請求の範囲と均等の意味および範囲内でのすべての変更が含まれることが意図される。
【符号の説明】
【００６２】
１０  黒鉛粒子、２０  ソフトカーボン粒子、１００  負極、１０１  負極集電体、１０２  負極合材層、２００  正極、２０１  正極集電体、２０２  正極合材層、３００  セパレータ、３０１  基材層、３０２  耐熱層、５００  電池ケース、５０１  負極端子、５０２  正極端子、６００  電解液、８００  電極群、１０００  電池。
【図１】
2017107808.tif 000004
【図２】
2017107808.tif 000005
【図３】
2017107808.tif 000006
【図４】
2017107808.tif 000007
【図５】
2017107808.tif 000008
【図６】
2017107808.tif 000009